제 1 내지 제 3 발명 에 있 어서 , 처리 온도 가 400 ℃ 미만 이 면 내부 응력 의 제 거량 이 작 고 , 주조 중 에 편석 한 용질 원소 의 균질 화 도 불 충분 해져 , 그 에 따라 열처리 를 실시 하 는 효과 는 작 다 . 따라서 , 처리 온도 는 400 ℃ 이상 으로 한정 된다 . 또한 , 처리 온도 가 융점 이상 이 면 내부 에서 의 부분 용융 이 생겨 내부 결함 이 발생 하 고 , 또한 강도 ? 연성 이 저하 된다 . 따라서 , 처리 온도 는 융점 미만 으로 한정 된다 .